(57)【要約】      （修正有）【課題】石英ルツボにシリコン原料融液が連続的又は断続的に供給された場合であっても、内壁の侵食に起因した石英ルツボの破損を抑制できる単結晶引上げ用ルツボ及び単結晶引上げ方法を提供する。【解決手段】石英ルツボ２０は、側壁２１の外周に、石英材料からなり、その上端部の高さ位置が、前記石英ルツボ２０の側壁の下端から測定して、前記側壁の上端までの距離の60〜90％の範囲にあり、その下端部の高さ位置が、前記石英ルツボ２０の側壁の下端から測定して、前記側壁の上端までの距離の5〜30％の範囲にある側壁補強部２２を設けて、前記側壁部分を厚肉側壁部２３とし、シリコン単結晶の引上げ時、石英ルツボ２０が加熱されて軟化し、前記厚肉側壁２３部が前記黒鉛ルツボ３０の内壁面３０ａ形状に対応して変形することで、石英ルツボ２０の前記厚肉側壁部２３が内面側に部分的に迫り出してなることを特徴とする。【選択図】図３
2011121842.tif 000002
【特許請求の範囲】
【請求項１】
シリコン原料融液を収容する石英ルツボ及び該石英ルツボの外側を覆う黒鉛ルツボの二重構造からなり、前記石英ルツボ内で長時間シリコン単結晶の引き上げが行われるように、前記石英ルツボ内へシリコン原料融液が連続的又は断続的に供給されるシリコン単結晶引上げ用ルツボであって、
前記石英ルツボは、側壁の外周に、石英材料からなり、その上端部の高さ位置が、前記石英ルツボの側壁の下端から測定して、前記側壁の上端までの距離の60〜90％の範囲にあり、その下端部の高さ位置が、前記石英ルツボの側壁の下端から測定して、前記側壁の上端までの距離の5〜30％の範囲にある側壁補強部を設けて、前記側壁部分を厚肉側壁部とし、シリコン単結晶引上げ時に、石英ルツボが加熱されて軟化し、前記厚肉側壁部が前記黒鉛ルツボの内壁面形状に対応して変形することで、石英ルツボの前記厚肉側壁部が内面側に部分的に迫り出してなることを特徴とするシリコン単結晶引上げ用ルツボ。
【請求項２】
前記厚肉側壁部は、前記石英ルツボの側壁補強部を除いた側壁の厚さに対して、110〜140％の厚さを有する請求項１記載のシリコン単結晶引上げ用ルツボ。
【請求項３】
前記石英ルツボは、胴部上端の外径が、胴部下端の外径よりも0.1％以上大きい請求項１又は２記載のシリコン単結晶引上げ用ルツボ。
【請求項４】
前記石英ルツボは、胴部上端の外径が、700〜1120mmの範囲である請求項１〜３のいずれか１項記載のシリコン単結晶引上げ用ルツボ。
【請求項５】
請求項１〜４のいずれか１項に記載されたシリコン単結晶引上げ用ルツボを用いて、直径が300mm以上のシリコン単結晶インゴットを引き上げることを特徴とするシリコン単結晶引上げ方法。
【請求項６】
前記単結晶の引上げは、複数の単結晶インゴットを連続的に引き上げることを特徴とする請求項５記載のシリコン単結晶引上げ方法。
【発明の詳細な説明】
【技術分野】
【０００１】
本発明は、シリコン単結晶を製造する際に用いられるルツボであって、特に、チョクラルスキー法で用いられ、長時間シリコン単結晶の引き上げが行われるように、石英ルツボ内へシリコン原料融液が連続的又は断続的に供給される単結晶引上げ用ルツボ、及び、そのルツボを用いた単結晶引上げ方法に関するものである。
【背景技術】
【０００２】
従来、シリコン単結晶の作製には、大型結晶が育成できる、結晶成長のスピードが速い等の利点から、チョクラルスキー法（以下「ＣＺ法」という）が用いられている。近年、シリコン単結晶を大量に製造することを目的として、シリコン単結晶引上げルツボへ、シリコン原料融液を連続的又は断続的に外部から供給することで、長時間連続してシリコン単結晶の引き上げを可能とするシリコン単結晶の引上げ方法が開発されている。
【０００３】
上記の長時間連続したシリコン単結晶の引上げ方法の一例としては、図１に示すように、融液供給ルツボ３で固体シリコン原料２を溶融させ、溶融したシリコン原料融液５を、融液供給管４を通して、シリコン単結晶引上げ用ルツボ１０へ供給し、該シリコン単結晶引上げルツボ内でシリコン単結晶を引き上げる方法が挙げられる。例えば、特許文献１に開示されているような結晶原料の溶解装置を用いたシリコン単結晶の引上げである。
【０００４】
しかしながら、これらの引上げ方法によってシリコン単結晶の引上げを行った場合、多くのシリコン単結晶を連続して引き上げることができる点で有効であるものの、前記石英ルツボ内に供給されたシリコン融液の液面が一定の高さ位置範囲で推移する結果、前記石英ルツボの前記シリコン融液面の高さ位置範囲に対応する内壁部分が侵食される（溶損する）という問題があった。
【０００５】
シリコン単結晶の引上げは、およそ1500℃という高温環境で行われ、前記石英ルツボの軟化する温度が1150℃程度であるため、引上げが長時間（例えば200時間以上）継続した場合、上述の石英ルツボの溶損は、石英ルツボの内倒れや座屈等を引き起こし、石英ルツボの使用期間の短縮を招くことになる。そのため、シリコン原料融液が連続的又は断続的に供給され、前記シリコンルツボ内でシリコン原料融液の液面高さ位置が実質的に一定の状態となる場合であっても、石英ルツボの溶損に起因した石英ルツボの破損を抑制できる技術の開発が望まれている。
【０００６】
ここで、特許文献２では、内倒れや座屈を抑制するため、黒鉛ルツボのストレート部の内面が下部から上部に向かって順次その口径が大きくなるように傾斜することを特徴とするルツボが開示されている。しかしながら、前記石英ルツボの前記シリコン融液面の高さ位置に対応する内壁部分が侵食される（溶損する）ことに起因した内倒れや座屈については、十分に解決することはできない。
【先行技術文献】
【特許文献】
【０００７】
【特許文献１】特開平１０−２５１９０号公報
【特許文献２】特開２００７−７６９７４号公報
【発明の概要】
【発明が解決しようとする課題】
【０００８】
本発明の目的は、石英ルツボ形状の適正化を図ることにより、石英ルツボにシリコン原料融液が連続的又は断続的に供給された場合であっても、内壁の侵食に起因した石英ルツボの破損を抑制できる単結晶引上げ用ルツボ及び単結晶引上げ方法を提供することにある。
【課題を解決するための手段】
【０００９】
本発明者らは、シリコン原料融液を収容する石英ルツボ及び該石英ルツボの外側を覆う黒鉛ルツボの二重構造からなり、前記石英ルツボ内で長時間シリコン単結晶の引上げが行われるように、前記石英ルツボ内へシリコン原料融液が連続的又は断続的に供給されるシリコン単結晶引上げ用ルツボについて、上記課題を解決するべく検討を重ねた結果、前記石英ルツボを、側壁の外周に、石英材料からなり、その上端部の高さ位置が、前記石英ルツボの側壁の下端から測定して、前記側壁の上端までの距離の60〜90％の範囲にあり、その下端部の高さ位置が、前記石英ルツボの側壁の下端から測定して、前記側壁の上端までの距離の5〜30％の範囲にある側壁補強部を設けて前記側壁部分を厚肉側壁部とすることにより、該厚肉側壁部が、シリコン単結晶引上げ時、石英ルツボが加熱されて軟化し、前記黒鉛ルツボの内壁面形状に対応して変形し、石英ルツボの前記厚肉側壁部が内面側に部分的に迫り出してなるため、前記シリコン融液面の高さ位置範囲に対応する内壁部分が侵食される場合であっても、それに起因した石英ルツボの破損を有効に抑制できることを見出した。
【００１０】
上記目的を達成するため、本発明の要旨構成は以下の通りである。
（１）シリコン原料融液を収容する石英ルツボ及び該石英ルツボの外側を覆う黒鉛ルツボの二重構造からなり、前記石英ルツボ内で長時間シリコン単結晶の引上げが行われるように、前記石英ルツボ内へシリコン原料融液が連続的又は断続的に供給されるシリコン単結晶引上げ用ルツボであって、前記石英ルツボは、側壁の外周に、石英材料からなり、その上端部の高さ位置が、前記石英ルツボの側壁の下端から測定して、前記側壁の上端までの距離の60〜90％の範囲にあり、その下端部の高さ位置が、前記石英ルツボの側壁の下端から測定して、前記側壁の上端までの距離の5〜30％の範囲にある側壁補強部を設けて前記側壁部分を厚肉側壁部とし、シリコン単結晶引上げ時に、石英ルツボが加熱されて軟化し、前記厚肉側壁部が前記黒鉛ルツボの内壁面形状に対応して変形することで、石英ルツボの前記厚肉側壁部が内面側に部分的に迫り出してなることを特徴とするシリコン単結晶引上げ用ルツボ。
【００１１】
（２）前記厚肉側壁部は、前記石英ルツボの側壁補強部を除いた側壁の厚さに対して、110〜140％の厚さを有する上記（１）記載のシリコン単結晶引上げ用ルツボ。
【００１２】
（３）前記石英ルツボは、胴部上端の外径が、胴部下端の外径よりも0.1％以上大きい上記（１）又は（２）記載のシリコン単結晶引上げ用ルツボ。
【００１３】
（４）前記石英ルツボは、胴部上端の外径が、700〜1120mmの範囲である上記（１）〜（３）のいずれか１項記載のシリコン単結晶引上げ用ルツボ。
【００１４】
（５）上記（１）〜（４）のいずれか１項に記載されたシリコン単結晶引上げ用ルツボを用いて、直径が300mm以上のシリコン単結晶インゴットを引き上げることを特徴とするシリコン単結晶引上げ方法。
【００１５】
（６）前記単結晶の引上げは、複数の単結晶インゴットを連続的に引き上げることを特徴とする上記（５）記載のシリコン単結晶引上げ方法。
【発明の効果】
【００１６】
この発明によれば、石英ルツボにシリコン原料融液が連続的又は断続的に供給された場合であっても、内壁の侵食に起因した石英ルツボの破損を抑制できる単結晶引上げ用ルツボ及び単結晶引上げ方法を提供することが可能になった。
【図面の簡単な説明】
【００１７】
【図１】単結晶引き上げ装置を模式的に示した断面図である。
【図２】本発明の石英ルツボを模式的に示した側断面図である。
【図３】本発明の単結晶引上げ用ルツボを模式的に示した側断面図であり、(ａ)はシリコン融液ができた直後の状態、(ｂ)は(ａ)のルツボにシリコン原料融液の供給を連続的又は断続的に行いながら引上げを長時間継続した時の状態を示したものである。
【発明を実施するための形態】
【００１８】
以下、本発明の構成と限定理由を、図１〜３を用いて説明する。
図１は、本発明の単結晶引上げ装置について模式的に示した側断面図であり、図２は、本発明の石英ルツボの一実施形態について模式的に示した側断面図であり、図３は、本発明の単結晶引上げ用ルツボを模式的に示した側断面図であり、(ａ)はシリコン融液ができた直後の状態、(ｂ)は(ａ)のルツボにシリコン原料融液の供給を連続的又は断続的に行いながら引上げを長時間継続した時の状態を示したものである。
【００１９】
本発明に従う単結晶引上げ用ルツボは、図１に示すように、シリコン原料融液５を収容する石英ルツボ２０及び該石英ルツボ２０の外側を覆う黒鉛ルツボ３０の二重構造からなり、前記石英ルツボ２０内で長時間シリコン単結晶６の引上げが行われるように、前記石英ルツボ２０内へシリコン原料融液５が連続的又は断続的に供給されるシリコン単結晶引上げ用ルツボ２０である。そして、前記石英ルツボ２０は、図２に示すように、その上端部の高さ位置Ｈ１が、前記石英ルツボの側壁の下端Ｕから測定して、前記側壁の上端Ｔまでの距離の60〜90％の範囲にあり、その下端部の高さ位置Ｈ３が、前記石英ルツボの側壁の下端Ｕから測定して、前記側壁の上端Ｔまでの距離の5〜30％の範囲に対応した側壁２１の外周に、石英材料からなる側壁補強部２２を設けて前記側壁部分を厚肉側壁部２３とし、図３(ａ)及び(ｂ)に示すように、シリコン単結晶５の引上げ時、石英ルツボ２０が加熱されて軟化し、前記厚肉側壁２３部が前記黒鉛ルツボ３０の内壁面３０ａ形状に対応して変形することで、石英ルツボ２０の前記厚肉側壁部２３が内面側に部分的に迫り出してなる（図３(ｂ)）ことを特徴とする。
【００２０】
上記構成を採用することによって、前記シリコン融液５ａ面の高さ位置範囲（図２では、Ｈ１〜Ｈ３）に対応する内壁部分２１が侵食される場合であっても、厚肉側壁部２３が内面側へ肉厚となるため、内壁部分２１の侵食に起因した石英ルツボ２０の破損（座屈や内倒れ等）を有効に抑制することができる。
また、従来の技術では、前記側壁補強部２２を、あらかじめ前記石英ルツボ２０の内壁に設け、石英ルツボ２０の前記厚肉側壁部２３が内面側に部分的に迫り出してなるようにすることは、製造上困難である。石英ルツボは、回転するルツボ形状のモールド（型）に、遠心力を利用して石英原料粉を密着させ、その内部でアークを発生させ石英粉を溶融する、いわゆるアーク溶融法で製造するため、原料石英粉は、内面から外面に向かって溶融し、その温度は外側より内面側が高くなり、逆に溶融した石英ガラスの粘度は、内面側が低くなる。その結果、前記側壁補強部２２を前記石英ルツボ２０の内面側に設けた場合、溶融中の石英ルツボ内面は重力により少しずつ下方にたれ落ちるため、石英原料粉をモールドに密着させる際、前記側壁補強部２２を凸状に成形しても、凸状に成形した部分も平坦化し下方に流れ、部分的に内面に迫り出す形状を実現することは難しい。そのため、本発明では、前記側壁補強部２２を、一旦外側に設け、その後の熱による石英ルツボ２０の軟化を利用することで、前記厚肉側壁部２３を石英ルツボ２０の内面側に部分的に迫り出す形状とすることが可能となる。
【００２１】
なお、前記厚肉側壁部２３を構成する側壁補強部２２については、石英材料からなるものであれば特に限定はしないが、前記石英ルツボ２０との接着性の点から、石英ルツボ２０の材料と同じ材料からなることが好ましい。
【００２２】
また、前記側壁補強部２２は、図２に示すように、前記シリコン原料融液５の液面高さ位置が変動する範囲（Ｈ１〜Ｈ３）に対応して設ける必要がある。前記石英ルツボ２０を構成する石英ガラスは、溶融したシリコンと反応してシリコン原料融液５中へ溶解後、前記融液５中を循環した後、一部がガスとなって蒸発する。しかし、前記融液の液面付近では、雰囲気ガスと接した状態にあるため、石英ガラスが溶解した後、溶解した石英ガラスのほとんどが、すぐにガスとなって蒸発するため、前記石英ガラスのシリコン融液中への溶解反応が激しく起こる結果、前記シリコン原料融液５の液面５ａと接する内壁部分の侵食量が大きくなり、引上げによる融液の液面高さ位置の変動（Ｈ１〜Ｈ３）に伴ってその侵食位置が変動するからである。
【００２３】
また、前記側壁補強部２２は、図２に示すように、前記石英ルツボ２０の内壁の侵食を有効に抑制し、さらに、不要な前記側壁補強部２２を防止する点から、その上端部２３ａの高さ位置Ｈ１が、前記石英ルツボ２０の側壁の下端Ｕから測定して、前記側壁の上端Ｔまでの距離Ｘの60〜90％の範囲にあり、その下端部２３ｂの高さ位置Ｈ３が、前記石英ルツボ２０の側壁の下端Ｕから測定して、前記側壁の上端Ｔまでの距離Ｘの5〜30％の範囲にあることが必要である。前記上端部２３ａの高さ位置Ｈ１が距離Ｘの60％未満の場合、及び、前記下端部２３ｂの高さ位置Ｈ２が距離Ｘの30％超えの場合、実際の前記シリコン原料融液５の液面高さ変動位置に対応できていないため、範囲外の部分については石英ルツボの破損を抑制することができず、一方、前記上端部２３ａの高さ位置Ｈ１が距離Ｘの90％超えの場合、及び、前記下端部２３ｂの高さ位置Ｈ２が距離Ｘの5％未満の場合、実際の前記シリコン原料融液５の液面高さ変動位置範囲を超えて前記側壁補強部２２が設けられているため、製造コストが高騰するためである。
【００２４】
また、図２に示すように、前記厚肉側壁部２３は、前記石英ルツボ３０の側壁補強部２２を除いた側壁の厚さＡ２に対して、110〜140％の厚さＡ１を有することが好ましい。前記厚肉側壁部２３の厚さＡ１が側壁補強部２２を除いた側壁の厚さＡ２に対して110％未満の場合、前記厚肉側壁部２３が薄すぎるため、前記シリコン融液５ａ面に対応する内壁部分２１の侵食による前記石英ルツボ２０の破損を十分に抑制できないからであり、一方、前記厚さＡ１が厚さＡ２に対して140％を超えると、前記厚肉側壁部２３が厚すぎるため、該厚肉側壁部２３の自重によって、石英ルツボ２０の座屈や内倒れを引き起こす恐れがあるからである。なお、図２及び図３では、前記厚肉側壁部２３をわかりやすく説明するため、実際よりも誇張した状態で、前記側壁補強部２２及び前記厚肉側壁部２３が示されている。
【００２５】
さらに、前記石英ルツボ２０は、図２に示すように胴部の外径Ｗが、下部から上部に向かって漸増してなることが好ましく、具体的には、胴部上端２０ａの外径Ｗ１が、胴部下端２０ｃの外径Ｗ２よりも0.1％以上大きいことがより好適である。石英ルツボ２０の側壁２１の内倒れ及び座屈を抑制する効果が向上するためであり、胴部上端２０ａの外径Ｗ１が胴部下端２０ｃの外径Ｗ２よりも0.1％以上大きくなければ、石英ルツボ２０の側壁２１の内倒れ及び座屈の抑制効果が十分に発揮できない恐れがあるためである。一方、胴部上端２０ａの外径Ｗ１が、胴部下端２０ｃの外径Ｗ２の差が大きくなりすぎる（例えば、10mmを超える）と、シリコン原料融液５の液面５ａの直上位置と直下位置におけるルツボ２０の内径差が大きくなるため、当該位置が座屈の起点になる恐れがある。
【００２６】
さらにまた、前記石英ルツボは、胴部上端の外径が、700〜1120mmの範囲であることが好ましい。本発明のシリコン単結晶引上げ用ルツボ１０は、大口径のウェーハを対象としており、上記範囲が７００ｍｍ以下の小口径ルツボに比べ、より高温での使用となるため、従来のルツボと比べて、顕著に、内壁の侵食に起因した石英ルツボの破損の抑制効果を奏することができるためである。
【００２７】
なお、本発明のシリコン単結晶引上げ用ルツボ１０を構成する黒鉛ルツボ３０の構成については、特に限定することはなく、通常用いられる黒鉛ルツボを用いればよい。
【００２８】
なお、本発明のシリコン単結晶引上げ用ルツボのサイズについては、引き上げるシリコン単結晶インゴットのサイズ等によって、種々の大きさのルツボを必要とするため、特に限定はしない。
【００２９】
また、前記石英ルツボ２０内へシリコン原料融液５を、連続的又は断続的に供給する方法としては、特に限定することはなく、任意の供給方法を用いればよい。例えば、図１に示すように、単結晶引上げ用ルツボ１０の外部に配設された固体シリコン原料２を溶融するための融液供給ルツボ３、及び、該融液供給ルツボ３によって溶融されたシリコン原料融液５を搬送するための融液供給管４を用いることによって、シリコン原料融液５を、前記石英ルツボ２０内に供給することができる。
【００３０】
前記石英ルツボの製造方法としては、特殊な形状である側壁補強部２２を精度よく製造できれば特に限定はしないが、アーク法によって製造することが好ましい。アーク溶融によって製造すれば、広範囲の高温炎により短時間で製造できるためコスト的に有利であり、加えて、坩堝型の形状どおり製造することができるためである。一方、その他の製造方法、例えば、酸水素バーナーにて製造する場合、従来の石英ルツボ２０に対して厚肉補強部２２を溶接する形になるため、炎の範囲が小さいこともあり、作業時間が長く、生産性・コストが大きくなり、さらに、炎中の水酸基が多くガラス中に取り込まれ、粘度低下を引き起こす恐れがあるからである。また、酸水素バーナーでは局所加熱になるため、溶接部にひずみが残り、溶接後ルツボ全体をひずみ点以上の高温でアニーリング処理しないと、ルツボが破損する。
【００３１】
次に、本発明のシリコン単結晶引上げ方法について説明する。本発明によるシリコン単結晶引上げ方法は、上述した本発明による単結晶引上げ用ルツボ１０を用いて、直径が300mm以上の大口径シリコン単結晶インゴットを引き上げることを特徴とする。このシリコン単結晶引上げ方法を用いれば、内壁の侵食に起因した石英ルツボの破損を有効に抑制しつつ、長時間に渡って単結晶シリコンインゴットの引上げが可能となるためである。
【００３２】
さらに、前記単結晶の引上げは、複数の単結晶インゴットを連続的に引き上げることが好ましい。本発明の石英ルツボ２０は、変動する前記シリコン原料融液の液面高さ範囲に対応しており、前記シリコン原料融液の液面高さが一定の場合に限らず、液面高さが変動する傾向にある複数の単結晶インゴットを連続的に引き上げた場合は、より有効に本発明の効果を奏することができるからである。
【００３３】
なお、上述したところは、この発明の実施形態の一例を示したにすぎず、請求の範囲において種々の変更を加えることができる。
【実施例】
【００３４】
(実施例１〜３)
実施例１〜３は、外径が810mm、高さが500mmの石英ルツボ２０と、その外側を覆う、内径が815mm、深さが480mmの黒鉛ルツボ３０との二重構造からなるシリコン単結晶引上げ用ルツボ１０を、それぞれサンプルとして作製した。
なお、各サンプルの石英ルツボ２０は、図２に示すように、側壁２１の外周の所定の高さ位置に、石英ルツボと同じ材料からなる側壁補強部２２を設けて前記側壁部分を厚肉側壁部２３を形成し、図３(ａ)及び(ｂ)に示すように、シリコン単結晶５の引上げ時、石英ルツボ２０が加熱されて軟化し、前記厚肉側壁２３部が前記黒鉛ルツボ３０の内壁面３０ａ形状に対応して変形することで、石英ルツボ２０の前記厚肉側壁部２３が内面側に部分的に迫り出すように構成されており、厚肉側壁部２３の厚さＡ１（側壁補強部２２を除いた側壁２１の厚さＡ２に対しての割合（％）で表示）及び上端２３ａ・下端２３ｂの高さ位置Ｈ１、Ｈ３（石英ルツボ２０の側壁２１の下端Ｕから測定して、前記側壁２１の上端Ｔまでの距離Ｘにおける相対位置（％）で表示）については、表１に示す。また、胴部上端２０ａの外径Ｗ１が、胴部下端２０ｃの外径Ｗ２よりも6mm大きい。
また、前記石英ルツボ２０にシリコン原料融液は、図１に示すように、融液供給ルツボ３で固体シリコン原料２を溶融させ、溶融したシリコン原料融液５を、融液供給管４を通して、前記石英ルツボ２０内に供給した。
【比較例】
【００３５】
比較例は、前記石英ルツボ２０の側壁２１の外周に、前記側壁補強部２２を設けず、前記側壁部分を厚肉側壁部２３を形成しないこと以外は、実施例１と同様の条件によって、シリコン単結晶引上げ用ルツボを作製した。
また、前記石英ルツボ２０にシリコン原料融液は、図１に示すように、融液供給ルツボ３で固体シリコン原料２を溶融させ、溶融したシリコン原料融液５を、融液供給管４を通して、前記石英ルツボ２０内に供給した。
【００３６】
（評価方法）
各実施例及び比較例のルツボを、それぞれ、図１に示すような単結晶引上げ装置に用いて、シリコン融液の温度1500℃という引き上げ条件で、５本のシリコン単結晶インゴットの引上げ（260時間連続）を行った。その後、石英ルツボを回収し、石英ルツボ内壁の侵食に起因した内倒れ及び座屈の有無について確認することで評価を行った。
【００３７】
【表１】
2011121842.tif 000003
【００３８】
表１の結果から、実施例のシリコン単結晶引上げ用ルツボは、石英ルツボの座屈及び内倒れのいずれについても発生しておらず、有効に石英ルツボの破損を抑制できていることがわかる。一方、比較例のシリコン単結晶引上げ用ルツボについては、石英ルツボ内壁の侵食に起因した石英ルツボの内倒れ及び座屈が発生していた。
【産業上の利用可能性】
【００３９】
この発明によれば、石英ルツボにシリコン原料融液が連続的又は断続的に供給された場合であっても、内壁の侵食に起因した石英ルツボの破損を抑制できる単結晶引上げ用ルツボ及び単結晶引上げ方法を提供することが可能になった。
【符号の説明】
【００４０】
１      単結晶引き上げ装置
２      固体シリコン原料
３      融液供給ルツボ
４      融液供給管
５      シリコン原料融液
６      シリコン単結晶インゴット
１０    シリコン単結晶引上げ用ルツボ
２０    石英ルツボ
２１    側壁
２２    側壁補強部
２３    厚肉側壁部
３０    黒鉛ルツボ
【図１】
2011121842.tif 000004
【図２】
2011121842.tif 000005
【図３】
2011121842.tif 000006